ШИХТА ДЛЯ ПОЛУЧЕНИЯ СТЕКЛА
CHARGE TO PRODUCE GLASS

Изобретение относится к области технологии силикатов и касается производства стекла, которое может быть использовано для изготовления изделий декоративно-художественного, хозяйственно-бытового назначения, а также стеклоплитки.
Известна шихта для получения стекла, включающая соду, кварцевый песок; диопсидовую породу в количестве 25,9-85,0 мас.% (с содержанием примесей не более 15,0 мас.%) [1].
Задачей изобретения является снижение температуры варки стекла.
Технический результат достигается тем, что шихта для получения стекла, включающая соду и кварцевый песок, дополнительно содержит стеклокоролек при следующем соотношении компонентов, мас.%: сода 5,0-10,0; кварцевый песок 5,0-10,0; стеклокоролек 80,0-90,0. Шихта для получения стекла дополнительно содержит окрашивающую добавку в количестве 1,0-10,0 мас.%. Шихта для получения стекла в качестве окрашивающей добавки содержит глауконит в количестве 5,0-10,0 мас.%.
2
2
3
2
3
2
В составе шихты для получения стекла может быть использован, например, стеклокоролек (отход производства стекловолокна), характеризующийся следующим химическим составом, мас.%: SiO 57,88, AlO 4,85, FeO 2,35, CaO 17,3, MgO 7,5, S 0,2, RO 9,91, п.п.п. 0,01 [2].
В таблице приведены составы шихты для получения стекла.
Таблица
Компоненты
Состав, мас.%:
1
2
3
4
5
6
Сода
5,0
7,5
7,5
5,0
7,5
10,0
Кварцевый песок
5,0
7,5
7,5
5,0
7,5
10,0
Стеклокоролек (отход производства стекловолокна)
90,0
84,0
82,0
80,0
80,0
80,0
Окрашивающая добавка:
- пиролюзит
-
-
3,0
-
-
-
- оксид кобальта
-
1,0
-
-
-
- глауконит
-
-
-
10,0
5,0
-
Температура варки стекла, °С
1430
1430
1430
1400
1400
1360
Стекло может быть получено в стекловаренных печах любой конструкции.
Источники информации
1. SU 1530588, С03С 6/00, 1990.
2. Спирин Ю.Л. Теория и практика патентоспособных разработок в технологии строительных материалов. - М.: Стройиздат, 1977. - с.208.